БЕТОННАЯ СМЕСЬ
CONCRETE MIXTURE

Изобретение относится к промышленности строительных материалов, в частности, к производству бетонных стеновых блоков.
Известна бетонная смесь, содержащая, мас.%: цементное вяжущее (портландцемент) 10,0-90,0; шлаковый (золошлаковый) наполнитель 10,0-30,0; пористый заполнитель 10,0-90,0; пластифицирующая добавка 0,2-5,0; вода 15,0-90,0 [1].
Задача изобретения состоит в повышении прочности бетона. Технический результат достигается тем, что бетонная смесь, содержащая портландцемент, шлаковый наполнитель, пластифицирующую добавку, воду, в качестве шлакового наполнителя содержит молотую до полного прохождения через сетку №008 шлаковую пемзу, а в качестве пластифицирующей добавки - лигносульфонат технический модифицированный при следующем соотношении компонентов, мас.%: портландцемент 25,0-30,0; молотая до полного прохождения через сетку №008 шлаковая пемза 44,85-53,9; лигносульфонат технический модифицированный 0,1-0,15; вода 21,0-25,0.
Составы бетонной смеси приведены в таблице.
Таблица
Компоненты
Содержание, мас.%:
состав №1
состав №2
состав №3
Портландцемент
25,0
27,5
30,0
Молотая до полного
прохождения через
сетку №008
шлаковая пемза
53,9
49,37
44,85
наполнитель
Лигносульфонат
технический
модифицированный
0,1
0,13
0,15
Вода
21,0
23,0
25,0
Для приготовления бетонной смеси подготавливают, дозируют и смешивают сырьевые компоненты: портландцемент (марка не ниже 400), молотую до полного прохождения через сетку №008 шлаковую пемзу, лигносульфонат технический модифицированный, воду. Полученную бетонную смесь укладывают в металлические (предварительно смазанные машинным маслом) формы и оставляют до затвердевания. Затем изделия извлекают из форм и транспортируют на склад готовой продукции. Прочность бетонных изделий в возрасте 28 сут составит 12-16 МПа.
Источник информации
1. EP №1368283, 2006.